"クラフトリグニンおよび/またはその塩由来の構成単位Aとポリアルキレンオキシド鎖由来の構成単位Bとアニオン性官能基を有する単量体由来の構成単位Cを有し、A/{BC}の比率が、100/0.1~100/1000wtかつB/Cの比率が、100/0~95/5wtであるリグニン誘導体を含有することを特徴とする分散剤。前記リグニン誘導体は、クラフトリグニンおよび/またはその塩に、ポリアルキレンオキシド鎖を有する単量体および/またはアルキレンオキシド類、並びに、アニオン性官能基を有する単量体を反応させて得られる請求項1に記載の分散剤。前記分散剤は、セメント分散剤である請求項1~2のいずれか1項記載の分散剤。しかし、上記従来のリグニン誘導体、例えば、リグニンスルホン酸などは、分散剤として使用した場合、例えば、セメントを分散させる能力がそれほど高くないという問題点があった。それゆえ、リグニン骨格が本来備える分散性能を化学的修飾によって効果的に高めて、リグニン誘導体を高い分散性能を発揮する分散剤として有効活用することが求められている。また、パルプ工場の燃料としてのみ使用されているクラフトリグニンから新規なリグニン誘導体を開発することも求められている。上述した状況の下、本発明が解決すべき課題は、パルプ製造時に排出されるクラフトリグニンを原料として得られるリグニン誘導体を使用して、高い分散性能を発揮する分散剤を提供することにある。本発明者らは、種々検討の結果、クラフトリグニンから得られる特定のリグニン誘導体が高い分散性能を発揮することを見出し、本発明を完成した。すなわち、本発明は、クラフトリグニンおよび/またはその塩由来の少なくとも1種の構成単位Aとポリアルキレンオキシド鎖由来の構成単位Bとアニオン性官能基を有する単量体由来の構成単位Cを有し、A/{BC}の比率が、100/0.1~100/1000wt質量かつB/Cの比率が、100/0~95/5wt質量であるリグニン誘導体を含有することを特徴とする分散剤を提供する。本発明の分散剤において、前記リグニン誘導体は、好ましくは、クラフトリグニンおよび/またはその塩の存在下でポリアルキレンオキシド鎖を有する単量体および/またはアルキレンオキシド類およびアニオン性官能基を有する単量体を反応させて得られる。また、本発明の分散剤は、例えば、セメント分散剤として好適である。以下に本発明を詳述する。なお、以下において記載する本発明の個々の好ましい形態を2つ以上組み合わせたものもまた、本発明の好ましい形態である。≪分散剤≫本発明の分散剤は、クラフトリグニンおよび/またはその塩由来の少なくとも1種の構成単位Aとポリアルキレンオキシド鎖由来の構成単位Bとアニオン性官能基を有する単量体由来の構成単位Cを有し、A/{BC}の比率が、100/0.1~100/1000wtかつB/Cの比率が、100/0~95/5wtであるリグニン誘導体を含有することを特徴とする。ここで、クラフトリグニンとは、木材に水酸化ナトリウムと硫化ナトリウムとの混合水溶液を作用させて得られる水に不溶の化合物であって、ヒドロキシフェニルプロパンを基本単位とし、フェノール性ヒドロキシ基やアルコール性ヒドロキシ基、チオール基などの官能基を有する化合物を意味する。また、クラフトリグニンおよび/またはその塩由来の構成単位とは、リグニン誘導体の分子構造のうち、原料となるクラフトリグニンおよび/またはその塩に由来する部分を意味する。さらに、ポリアルキレンオキシド鎖由来の構成単位Bとは、リグニン誘導体の分子構造のうち、原料となるクラフトリグニンおよび/またはその塩に反応させるポリアルキレンオキシド鎖を有する単量体および/または反応させるアルキレンオキシド類に由来する部分を意味する。さらに、アニオン性官能基を有する単量体由来の構成単位Cとは、リグニン誘導体の分子構造のうち、原料となるクラフトリグニンおよび/またはその塩に反応させるアニオン性官能基を有する単量体Cに由来する部分を意味する。<リグニン誘導体>また、リグニン誘導体とは、クラフトリグニンおよび/またはその塩に含まれるフェノール性ヒドロキシ基やアルコール性ヒドロキシ基、チオール基などの官能基にポリアルキレンオキシド鎖を有する単量体および/または反応されたアルキレンオキシド類およびアニオン性官能基を有する単量体を反応させるか、あるいはクラフトリグニンおよび/またはその塩にラジカル開始剤を作用させてラジカルを発生させてからポリアルキレンオキシド鎖を有する単量体およびアニオン性官能基を有する単量体を反応させることにより得られる化合物であって、クラフトリグニンおよび/またはその塩由来の構成単位Aとポリアルキレンオキシド鎖を有する単量体Bおよびアニオン性官能基を有する単量体C由来の構成単位とを有し、そのA/{BC}の比率が、100/0.1~100/1000wtかつB/Cの比率が、100/0~95/5wtである化合物を意味する。なお、上記ポリアルキレンオキシド鎖を有する単量体およびアニオン性官能基を有する単量体が重合性の2重結合を有する場合、これら単量体由来の構成単位とは、各単量体の重合性2重結合が開いた構造2重結合C=Cが単結合-C-C-になった構造に相当する。リグニン誘導体の質量平均分子量は、特に限定されるものではないが、ゲル浸透クロマトグラフィー以下GPCということがある。で測定した値として、ポリエチレングリコール換算で、好ましくは1,000以上、500,000以下、より好ましくは5,000以上、300,000以下、さらに好ましくは10,000以上、150,000以下である。このような質量平均分子量を有するリグニン誘導体を使用すれば、より高い分散性能を発揮する分散剤が得られる。本発明の分散剤におけるリグニン誘導体の配合量は、分散剤の全質量に対して、好ましくは50質量以上、100質量以下、より好ましくは70質量以上、100質量以下、さらに好ましくは90質量以上、100質量以下である。リグニン誘導体の配合量が50質量未満であると、リグニン誘導体の高い分散性能を充分に発揮することができないことがある。<リグニン誘導体の製造>リグニン誘導体の原料となるクラフトリグニンおよび/またはその塩は、木材に水酸化ナトリウムと硫化ナトリウムとの混合水溶液を作用させて得られるものである限り、特に限定されるものではない。クラフトリグニンおよび/またはその塩の原料となる木材としては、エゾマツ、アカマツ、スギ、ヒノキなどの針葉樹や、シラカバ、ブナなどの広葉樹が挙げられる。これらの木材は、単独で用いても2種以上を併用してもよい。リグニン誘導体を製造するには、上記したように、例えば、クラフトリグニンおよび/またはその塩に含まれるフェノール性ヒドロキシ基やアルコール性ヒドロキシ基、チオール基などの官能基にポリアルキレンオキシド鎖を有する単量体および/またはアルキレンオキシド類およびアニオン性官能基を有する単量体を反応させればよい。かくして、リグニン誘導体にクラフトリグニンおよび/またはその塩由来の構成単位とポリアルキレンオキシド鎖を有する単量体および/またはアルキレンオキシド類およびアニオン性官能基を有する単量体由来の構成単位とが導入される。クラフトリグニンおよび/またはその塩に含まれる官能基のうち、フェノール性ヒドロキシ基やアルコール性ヒドロキシ基と反応し、アルキレンオキシド類としては、例えば、エチレンオキシドやプロピレンオキシドなどのアルキレンオキシド類などが挙げられる。これらのアルキレンオキシド類は、単独で用いても2種以上を併用してもよい。あるいは、クラフトリグニンおよび/またはその塩に含まれるフェノール性ヒドロキシ基やアルコール性ヒドロキシ基、チオール基などの官能基に、ラジカル重合性のポリアルキレンオキシド鎖を有する単量体およびアニオン性官能基を有する単量体を反応させてもよい。ラジカル重合性のポリアルキレンオキシド鎖を有する単量体およびアニオン性官能基を有する単量体としては、例えば、下記に列挙したものを使用することができる。これらのラジカル重合性のポリアルキレンオキシド鎖を有する単量体およびアニオン性官能基を有する単量体は、単独で用いても2種以上を併用してもよい。ポリアルキレンオキシド鎖を有する単量体としては炭素原子数1~30のアルコールや炭素原子数1~30のアミンに炭素原子数2~18のアルキレンオキシドを1~500モル付加させたアルキルポリアルキレングリコールと、マレイン酸、フマル酸、イタコン酸、シトラコン酸などの不飽和ジカルボン酸類とのハーフエステル、ジエステル類;マレイン酸、フマル酸、イタコン酸、シトラコン酸などの不飽和ジカルボン酸類と、炭素原子数2~18のグリコールまたはこれらのグリコールの付加モル数2~500のポリアルキレングリコールとのハーフエステル、ジエステル類;メチルメタアクリレート、エチルメタアクリレート、プロピルメタアクリレート、グリシジルメタアクリル酸、メチルクロトネート、エチルクロトネート、プロピルクロトネートなどの、不飽和モノカルボン酸類と、炭素原子数1~30のアルコールとのエステル類;炭素原子数1~30のアルコールに炭素原子数2~18のアルキレンオキシドを1~500モル付加させたアルコキシポリアルキレングリコールと、メタアクリル酸、クロトン酸などの不飽和モノカルボン酸類とのエステル類;ポリエチレングリコールモノメタクリレート、ポリプロピレングリコールモノメタクリレート、ポリブチレングリコールモノメタクリレートなどの、メタアクリル酸などの不飽和モノカルボン酸類への炭素原子数2~18のアルキレンオキシドの1~500モル付加物類。アリルアルコール、メタリルアルコール、3-メチル-3-ブテン-1-オールなどの不飽和アルコールにアルキレンオキシドを2~300モル付加して得られる不飽和アルコールのアルキレンオキシド付加化合物類。アニオン性官能基を有する単量体としては、カルボキシル基含有単量体として、アクリル酸、メタクリル酸、クロトン酸などの不飽和モノカルボン酸類、およびこれらの一価金属塩、二価金属塩、アンモニウム塩、有機アンモニウム塩類;マレイン酸、フマル酸、イタコン酸、シトラコン酸などの不飽和ジカルボン酸類、およびこれらの無水物、一価金属塩、二価金属塩、アンモニウム塩、有機アンモニウム塩類;マレイン酸、フマル酸、イタコン酸、シトラコン酸などの不飽和ジカルボン酸類と、炭素原子数1~30のアルコールとのハーフエステル;マレイン酸、フマル酸、イタコン酸、シトラコン酸などの不飽和ジカルボン酸類と、炭素原子数1~30のアミンとのハーフアミド;スルホン酸基含有単量体として、ビニルスルホネート、メタアリルスルホネート、2-メタアクリロキシエチルスルホネート、3-メタアクリロキシプロピルスルホネート、3-メタアクリロキシ-2-ヒドロキシプロピルスルホネート、3-メタアクリロキシ-2-ヒドロキシプロピルスルホフェニルエーテル、3-メタアクリロキシ-2-ヒドロキシプロピルオキシスルホベンゾエート、4-メタアクリロキシブチルスルホネート、メタアクリルアミドメチルスルホン酸、メタアクリルアミドエチルスルホン酸、2-メチルプロパンスルホン酸メタアクリルアミド、スチレンスルホン酸、2-ヒドロキシ-3-アリルオキシ-1-プロパンスルホン酸ナトリウムなどの不飽和スルホン酸類、ならびに、それらの一価金属塩、二価金属塩、アンモニウム塩および有機アンモニウム塩。リン酸基含有単量体として、3-メタアクリロイルオキシプロピルホスホン酸、4-メタアクリロイルオキシブチルホスホン酸、5-メタアクリロイルオキシペンチルホスホン酸、6-メタアクリロイルオキシヘキシルホスホン酸、7-メタアクリロイルオキシヘプチルホスホン酸、8-メタアクリロイルオキシオクチルホスホン酸、9-メタアクリロイルオキシノニルホスホン酸、10-メタアクリロイルオキシデシルホスホン酸、4-メタアクリロイルオキシ-2-メチルブチルホスホン酸、4-メタアクリロイルオキシ-2-メチルブチルホスホン酸、ならびに、それらの一価金属塩、二価金属塩、アンモニウム塩および有機アンモニウム塩。3-メタアリルオキシプロピルホスホン酸、4-メタアリルオキシブチルホスホン酸、5-メタアリルオキシペンチルホスホン酸、6-メタアリルオキシヘキシルホスホン酸、7-メタアリルオキシヘプチルホスホン酸、8-メタアリルオキシオクチルホスホン酸、9-メタアリルオキシノニルホスホン酸、10-メタアリルオキシデシルホスホン酸、4-メタアリルオキシ-2-メチルブチルホスホン酸、4-メタアリルオキシ-2-メチルブチルホスホン酸、ならびに、それらの一価金属塩、二価金属塩、アンモニウム塩および有機アンモニウム塩。3-ビニルオキシプロピルホスホン酸、4-ビニルオキシブチルホスホン酸、5-ビニルオキシペンチルホスホン酸、6-ビニルオキシヘキシルホスホン酸、7-ビニルオキシヘプチルホスホン酸、8-ビニルオキシオクチルホスホン酸、9-ビニルオキシノニルホスホン酸、10-ビニルオキシデシルホスホン酸、4-ビニルオキシ-2-メチルブチルホスホン酸、4-ビニルオキシ-2-メチルブチルホスホン酸、ならびに、それらの一価金属塩、二価金属塩、アンモニウム塩および有機アンモニウム塩。この他、以下のような他の水溶性単量体を共重合させても良い。メタアクリルアミド、メタアクリルアルキルアミド、N-メチロールメタアクリルアミド、N,N-ジメチルメタアクリルアミドなどの不飽和アミド類;メタアクリロニトリル、α-クロロアクリロニトリルなどの不飽和シアン類;酢酸ビニル、プロピオン酸ビニルなどの不飽和エステル類;メタアクリル酸アミノエチル、メタアクリル酸メチルアミノエチル、メタアクリル酸ジメチルアミノエチル、メタアクリル酸ジメチルアミノプロピル、メタアクリル酸ジブチルアミノエチル、ビニルピリジンなどの不飽和アミン類;メタアリルアルコール、グリシジルメタアリルエーテルなどのアリル類;N-ビニルコハクイミド、N-ビニルカルバゾール、1-ビニルイミダゾール、N-ビニルカプロラクタム、N-ビニルオキサゾリドン、N-ビニルピロリドン、N-ビニルホルムアミド、N-メチル-N-ビニルホルムアミド、N-ビニルアセトアミド、N-メチル-N-ビニルアセトアミドなどのN-ビニル化合物;メチルビニルエーテル、エチルビニルエーテル、2-ヒドロキシエチルビニルエーテル、4-ヒドロキシブチルビニルエーテル、ジエチレングリコールモノビニルエーテルなどのビニルエーテル類。また、リグニン誘導体にポリアルキレンオキシド鎖由来の構成単位Bとアニオン性官能基を有する単量体由来の構成単位Cを導入するための反応点としては、クラフトリグニンおよび/またはその塩に含まれるフェノール性ヒドロキシ基やアルコール性ヒドロキシ基、チオール基の他に、ラジカル開始剤を作用させた際に水素ラジカルが引き抜かれ、ラジカルを発生する箇所も含まれる。クラフトリグニンにラジカル開始剤を作用させてラジカルを発生させてから反応させ得るポリアルキレンオキシド鎖を有する単量体およびアニオン性官能基を有する単量体としては、上に列挙したラジカル重合性のポリアルキレンオキシド鎖を有する単量体およびアニオン性官能基を有する単量体を使用することができる。クラフトリグニンおよび/またはその塩に反応させるあるいは、クラフトリグニンおよび/またはその塩の存在下で反応させるポリアルキレンオキシド鎖を有する単量体および/またはアルキレンオキシド類およびアニオン性官能基を有する単量体の合計の使用量は、クラフトリグニンおよび/またはその塩に対して、0.1重量以上、1000重量以下で使用する必要がある。好ましくは、5重量以上、200重量以下、より好ましくは10.0重量以上、100.0重量以下である。単量体の合計使用量が0.1重量未満であると、得られたリグニン誘導体の水溶性が充分ではなく、例えば、水を分散媒に使用した場合に、分散性能が劣ることがある。逆に、単量体の合計使用量が1000重量を超えると、リグニン骨格が有する性能、すなわち分散性を向上させる効果や、セメント分散剤に使用した場合には、コンクリートの粘性低減効果が発現しないことがある。クラフトリグニンおよび/またはその塩に反応させるあるいは、クラフトリグニンおよび/またはその塩の存在下で反応させるポリアルキレンオキシド鎖を有する単量体および/またはアルキレンオキシド類Bおよびアニオン性官能基を有する単量体Cの使用量の比率はB/Cの比率が、100/0~95/5wtで使用する必要がある。アニオン性官能基を有する単量体Cの比率は少ない方が良く、好ましくは、98/2wt以下、より好ましくは99/1wt以下、さらにより好ましくは100/0wtが良い。B/Cの比率が、95/5wtよりアニオン性官能基を有する単量体Cの使用量が多い場合には、分散剤としての分散性能が劣る。クラフトリグニンおよび/またはその塩に、例えば、アルキレンオキシドを反応させる際には、必要に応じて、溶媒を使用してもよい。この反応に溶媒を使用する場合、使用可能な溶媒としては、特に限定されるものではなく、例えば、水;メチルアルコール、エチルアルコール、イソプロピルアルコールなどのアルコール類;ベンゼン、トルエン、キシレン、シクロヘキサン、n-ヘキサンなどの芳香族もしくは脂肪族炭化水素類;酢酸エチルなどのエステル類;アセトン、メチルエチルケトンなどのケトン類;テトラヒドロフラン、ジオキサンなどの環状エーテル類;などが挙げられる。これらの溶媒は、単独で用いても2種以上を併用してもよい。また、上記反応には、必要に応じて、触媒を使用してもよい。上記反応に触媒を使用する場合、酸触媒および塩基触媒のいずれを使用してもよいが、例えば、水酸化ナトリウムや水酸化カリウムなどが好適である。触媒の使用量は、特に限定されるものではないが、例えば、クラフトリグニンおよび/またはその塩とアルキレンオキシド類との合計質量に対して、好ましくは0.001質量以上、20質量以下、より好ましくは0.01質量以上、10質量以下である。上記反応の反応温度は、使用する溶媒の種類に応じて適宜設定すればよく、特に限定されるものではないが、通常、0°C以上、200°C以内である。また、特にエチレンオキシドやプロピレンオキシドなどの低沸点化合物を反応させる場合には、反応速度を向上させるために、オートクレーブを使用して加圧下で反応させてもよい。ラジカル重合性のポリアルキレンオキシド鎖を有する単量体およびアニオン性官能基を有する単量体を用いる場合には、重合開始剤を用いて、前記単量体を含む単量体成分をグラフト重合させればよい。グラフト重合は、溶液重合や塊状重合などの方法により行うことができる。溶液重合は、回分式または連続式のいずれでも行うことができる。グラフト重合に使用される溶媒としては、特に限定されるものではなく、例えば、水;メチルアルコール、エチルアルコール、イソプロピルアルコールなどのアルコール類;ベンゼン、トルエン、キシレン、シクロヘキサン、n-ヘキサンなどの芳香族もしくは脂肪族炭化水素類;酢酸エチルなどのエステル類;アセトン、メチルエチルケトンなどのケトン類;テトラヒドロフラン、ジオキサンなどの環状エーテル類;などが挙げられる。これらの溶媒は、単独で用いて2種以上を併用してもよい。なお、マレイン酸系単量体として無水マレイン酸を用いる場合、酸無水物基の開裂を避けるために、ベンゼン、トルエン、キシレン、シクロヘキサン、n-ヘキサンなどの芳香族もしくは脂肪族炭化水素類;酢酸エチルなどのエステル類;アセトン、メチルエチルケトンなどのケトン類などの不活性溶媒を使用することが好ましい。他方、マレイン酸系単量体としてマレイン酸および/またはその塩を使用する場合、水および炭素原子数1~4の低級アルコールからなる群から選択される少なくとも1種の溶媒を使用することが好ましい。特に、水を溶媒に使用することが、脱溶剤工程を省略できる点で、より好ましい。水を溶媒に用いて溶液重合を行う場合には、ラジカル重合開始剤として、水溶性の重合開始剤、例えば、過硫酸アンモニウム、過硫酸ナトリウム、過硫酸カリウムなどの過硫酸塩;過酸化水素;2,2’-アゾビス2-メチルプロピオンアミジン二塩酸塩などのアゾアミジン化合物、2,2’-アゾビス[2-2-イミダゾリン-2-イルプロパン]二塩酸塩などの環状アゾアミジン化合物、2-カルバモイルアゾイソブチロニトリルなどのアゾニトリル化合物などの水溶性アゾ系開始剤;などが使用される。これらの重合開始剤は、単独で用いても2種以上を併用してもよい。なお、重合開始剤の使用量は、ポリアルキレンオキシド鎖を有する単量体およびアニオン性官能基を有する単量体の種類や量に応じて適宜調節すればよく、特に限定されるものではないが、例えば、使用する単量体に対して、好ましくは0.01モル以上、50モル以下、より好ましくは1モル以上、20モル以下である。この際、亜硫酸水素ナトリウムなどのアルカリ金属亜硫酸塩、メタ二亜硫酸塩、次亜リン酸ナトリウム、モール塩などのFeII塩、ヒドロキシメタンスルフィン酸ナトリウム二水和物、ヒドロキシルアミン塩酸塩、チオ尿素、L-アスコルビン酸またはその塩、エリソルビン酸またはその塩などの促進剤還元剤を併用することもできる。これらの促進剤還元剤は、単独で用いても2種以上を併用してもよい。特に、過酸化水素と有機系還元剤との組み合わせが好ましく、有機系還元剤としては、L-アスコルビン酸またはその塩、L-アスコルビン酸エステル、エリソルビン酸またはその塩、エリソルビン酸エステルなどが好適である。なお、促進剤還元剤の使用量は、特に限定されるものではないが、例えば、使用する重合開始剤に対して、好ましくは0.1モル以上、500モル以下、より好ましくは1モル以上、200モル以下、さらに好ましくは10モル以上、100モル以下である。また、低級アルコール類、芳香族もしくは脂肪族炭化水素類、エステル類またはケトン類を溶媒に用いて溶液重合を行う場合、あるいは、塊状重合を行う場合には、ベンゾイルパーオキシド、ラウロイルパーオキシド、ナトリウムパーオキシドなどのパーオキシド;t-ブチルハイドロパーオキシド、クメンハイドロパーオキシドなどのハイドロパーオキシド;アゾビスイソブチロニトリルなどのアゾ化合物;などがラジカル重合開始剤として使用される。これらのラジカル重合開始剤は、単独で用いても2種以上を併用してもよい。なお、ラジカル重合開始剤の使用量は、水溶性単量体の種類や量に応じて、適宜調節すればよく、特に限定されるものではないが、例えば、使用する全水溶性単量体に対して、好ましくは0.01モル以上、50モル以下、より好ましくは1モル以上、20モル以下である。この際、アミン化合物などの促進剤を併用することもできる。さらに、水と低級アルコールとの混合溶媒を用いる場合には、上記ラジカル重合開始剤、または、上記ラジカル重合開始剤と促進剤との組合せの中から適宜選択して用いることができる。なお、促進剤の使用量は、特に限定されるものではないが、例えば、使用するラジカル重合開始剤に対して、好ましくは0.1モル以上、500モル以下、より好ましくは1モル以上、200モル以下、さらに好ましくは10モル以上、100モル以下である。上記グラフト重合の重合温度は、使用する溶媒や重合開始剤の種類に応じて適宜設定すればよく、特に限定されるものではないが、好ましくは0°C以上、150°C以下、より好ましくは30°C以上、120°C以下、さらに好ましくは50°C以上、100°C以下である。各単量体の反応容器への投入方法は、特に限定されるものではなく、全量を反応容器に初期に一括投入する方法、全量を反応容器に分割もしくは連続投入する方法、一部を反応容器に初期に投入し、残りを反応容器に分割もしくは連続投入する方法のいずれでもよい。なお、ラジカル重合開始剤は、反応容器に初めから仕込んでもよく、反応容器へ滴下してもよく、また、目的に応じてこれらを組み合わせてもよい。得られるリグニン誘導体の分子量を調整するために、必要に応じて、連鎖移動剤を使用してもよい。重合反応に連鎖移動剤を使用する場合、使用可能な連鎖移動剤としては、例えば、メルカプトエタノール、チオグリセロール、チオグリコール酸、3-メルカプトプロピオン酸、チオリンゴ酸、2-メルカプトエタンスルホン酸などのチオール系連鎖移動剤;イソプロピルアルコールなどの2級アルコール;亜リン酸、次亜リン酸およびその塩次亜リン酸ナトリウム、次亜リン酸カリウムなど、亜硫酸、亜硫酸水素、亜二チオン酸、メタ重亜硫酸及びその塩亜硫酸ナトリウム、亜硫酸水素ナトリウム、亜二チオン酸ナトリウム、メタ重亜硫酸ナトリウムなどの低級酸化物およびその塩;などの従来公知の親水性連鎖移動剤が挙げられる。さらに、疎水性連鎖移動剤を使用すると、セメント分散剤に使用する場合には、コンクリート組成物の粘性改善に有効である。疎水性連鎖移動剤としては、ブタンチオール、オクタンチオール、デカンチオール、ドデカンチオール、ヘキサデカンチオール、オクタデカンチオール、シクロヘキシルメルカプタン、チオフェノール、チオグリコール酸オクチル、3-メルカプトプロピオン酸オクチルなどの炭素原子数3以上の炭化水素基を有するチオール系連鎖移動剤が好適である。これらの親水性連鎖移動剤および疎水性連鎖移動剤は、いずれも単独で用いても2種以上を併用してもよい。また、親水性連鎖移動剤と疎水性連鎖移動剤とを組み合わせて用いてもよい。さらに、分子量を調整するためには、メタアリルスルホン酸およびその塩類などの連鎖移動性の高い単量体を用いることも有効である。なお、連鎖移動剤の使用量は、水溶性単量体の種類や量に応じて適宜調節すればよく、特に限定されるものではないが、例えば、使用する全水溶性単量体に対して、好ましくは0.1モル以上、50モル以下、より好ましくは1モル以上、20モル以下である。上記グラフト重合において、所定の分子量を有するグラフト重合体を再現性よく得るには、重合反応を安定に進行させることが必要である。それゆえ、溶液重合する場合には、使用する溶媒の25°Cにおける溶存酸素濃度を、好ましくは5ppm以下、より好ましくは0.01ppm以上、4ppm以下、さらに好ましくは0.01ppm以上、2ppm以下、最も好ましくは0.01ppm以上、1ppm以下とする。なお、溶媒に単量体を添加後、窒素置換などを行う場合には、単量体をも含んだ系の溶存酸素濃度を上記濃度とする。上記溶媒の溶存酸素濃度の調整は、重合反応槽で行ってもよく、予め溶存酸素量を調整したものを用いてもよく、溶媒中の酸素を追い出す方法としては、例えば、下記の1~5の方法が挙げられる。1溶媒を入れた密閉容器内に窒素などの不活性ガスを加圧充填後、密閉容器内の圧力を下げることで溶媒中の酸素の分圧を低くする。窒素気流下で、密閉容器内の圧力を下げてもよい。2溶媒を入れた容器内の気相部分を窒素などの不活性ガスで置換したまま液相部分を長時間激しく攪拌する。3容器内に入れた溶媒に窒素などの不活性ガスを長時間バブリングする。4溶媒を一旦沸騰させた後、窒素などの不活性ガス雰囲気下で冷却する。5配管の途中に静止型混合機スタティックミキサーを設置し、溶媒を重合反応槽に移送する配管内で窒素などの不活性ガスを混合する。上記グラフト重合により得られたリグニン誘導体を、例えば、セメント分散剤に使用する場合、取り扱い性の観点から、水溶液状態で弱酸性以上のpHに調整しておくことが好ましく、より好ましくはpH4以上、さらに好ましくはpH5以上、特に好ましくはpH6以上である。pH調整は、例えば、一価金属または二価金属の水酸化物や炭酸塩などの無機塩;アンモニア;有機アミン;などのアルカリ性物質を用いて行うことができる。これらのアルカリ性物質は、単独で用いても2種以上を併用してもよい。また、pHを下げる必要がある場合、特に、重合の際にpH調整が必要な場合は、リン酸、硫酸、硝酸、アルキルリン酸、アルキル硫酸、アルキルスルホン酸、アルキルベンゼンスルホン酸などの酸性物質を用いて、pH調整を行うことができる。これらの酸性物質は、単独で用いても2種以上を併用してもよい。これらの酸性物質のうち、pH緩衝作用がある点などから、リン酸が特に好適である。また、反応終了後、必要に応じて、濃度調整を行うこともできる。なお、リグニン誘導体を製造するために、上記の方法では、クラフトリグニンおよび/またはその塩にポリアルキレンオキシド鎖を有する単量体および/またはアルキレンオキシド類およびアニオン性官能基を有する単量体を反応させたが、アルキル化、アルコキシル化、スルホン化、硫酸化、アルコキシ硫酸化、スルホメチル化、アミノメチル化などのような方法で化学的に修飾されたクラフトリグニンおよび/またはその塩に対して、ポリアルキレンオキシド鎖を有する単量体および/またはアルキレンオキシド類およびアニオン性官能基を有する単量体を反応させてもよいし、クラフトリグニンおよび/またはその塩にポリアルキレンオキシド鎖を有する単量体および/またはアルキレンオキシド類およびアニオン性官能基を有する単量体を反応させてから、上記の化学的修飾を行ってもよい。また、水溶性単量体を反応させた後に、ホルムアルデヒドや多官能性の架橋剤を用いて架橋してもよい。<消泡剤>本発明の分散剤には、その分散性能を阻害しない範囲で、従来公知の添加剤を配合してもよい。従来公知の添加剤としては、具体的には、消泡剤、空気連行剤、湿潤剤、防水剤、粘度調節剤などが挙げられる。これらの添加剤は、単独で用いても2種以上を併用してもよい。以下、代表的な添加剤である消泡剤について説明する。本発明の分散剤に消泡剤を配合する場合、消泡剤は、リグニン誘導体を製造した後に添加してもよいし、クラフトリグニンおよび/またはその塩と水溶性単量体とを反応させる前、あるいは、反応中に添加してもよい。使用可能な消泡剤としては、例えば、ポリオキシエチレンポリオキシプロピレン付加物などのポリオキシアルキレン類;ジエチレングリコールヘプチルエーテル、ポリオキシエチレンオレイルエーテル、ポリオキシプロピレンブチルエーテル、ポリオキシエチレンポリオキシプロピレン2-エチルヘキシルエーテル、炭素原子数12~14の高級アルコールへのオキシエチレンオキシプロピレン付加物などのポリオキシアルキレンアルキルエーテル類;ポリオキシプロピレンフェニルエーテル、ポリオキシエチレンノニルフェニルエーテルなどのポリオキシアルキレンアルキルアリールエーテル類;2,4,7,9-テトラメチル-5-デシン-4,7-ジオール、2,5-ジメチル-3-ヘキシン-2,5-ジオール、3-メチル-1-ブチン-3-オールなどのアセチレンアルコールにアルキレンオキシドを付加重合させたアセチレンエーテル類;ジエチレングリコールオレイン酸エステル、ジエチレングリコールラウリル酸エステル、エチレングリコールジステアリン酸エステルなどのポリオキシアルキレン脂肪酸エステル類;ポリオキシエチレンソルビタンモノラウリン酸エステル、ポリオキシエチレンソルビタントリオレイン酸エステルなどのポリオキシアルキレンソルビタン脂肪酸エステル類;ポリオキシプロピレンメチルエーテル硫酸ナトリウム、ポリオキシエチレンドデシルフェニルエーテル硫酸ナトリウムなどのポリオキシアルキレンアルキルアリールエーテル硫酸エステル塩類;ポリオキシエチレンステアリルリン酸エステルなどのポリオキシアルキレンアルキルリン酸エステル類;ポリオキシプロピレンポリオキシエチレンラウリルアミンプロピレンオキシド1~20モル付加、エチレンオキシド1~20モル付加物など、アルキレンオキシドを付加させた硬化牛脂アミンプロピレンオキシド1~20モル付加、エチレンオキシド1~20モル付加物などなどのポリオキシアルキレンアルキルアミン類;ポリオキシアルキレンアミド;などが挙げられる。これらの消泡剤は、単独で用いても2種以上を併用してもよい。消泡剤の配合量は、リグニン誘導体の質量に対して、好ましくは0.0001質量以上、10質量以下、より好ましくは0.001質量以上、8質量以下である。消泡剤の配合量が0.0001質量未満であると、消泡効果が充分に発揮されないことがある。逆に、消泡剤の配合量が20質量を超えると、消泡する効果が実質的に飽和することに加え、必要以上に消泡剤を使用することになり、製造コストが上昇することがある。<被分散体>本発明の分散剤を使用して分散させる被分散体は、特に限定されるものではないが、種々の有機物質や無機物質が挙げられる。被分散体の形状としては、特に限定されるものではないが、例えば、粉体状、粒子状、顆粒状、繊維状、平板状などが挙げられる。有機物質の具体例としては、例えば、フォストイエロー、ジスアゾイエロー、ジスアゾオレンジ、ナフトールレッド、銅フタロシアニン系顔料、リンモリブデンタングステン酸塩、タンニン酸塩、カタノール、タモールレーキ、イソインドリノンエローグリーニッシュ、イソインドリニンエトーレディシュ、キナクリドン、ジオキサジンバイオレット、ペリノンオレンジ、ペリレンバーミリオン、ペリレンスカレーット、ペリレンレッド、ペリレンマルーンなどの有機顔料;ポリカーボネート、ポリ塩化ビニル、ポリメチルメタクリレート、フッ素樹脂などの合成樹脂;ステアリン酸アルミニウム、ステアリン酸亜鉛、ステアリン酸カルシウム、ステアリン酸マグネシウム、ステアリン酸亜鉛ステアリン酸カルシウム複合体、ステアリン酸鉛、ステアリン酸カドミウム、ステアリン酸バリウム、ラウリン酸カルシウム、ラウリン酸亜鉛などの金属石鹸などが挙げられる。これらの有機物質は、その平均粒子径が一般的には100μm以下、好ましくは0.1μm以上、50μm以下である。これらの有機物質は、単独で用いても2種以上を併用してもよい。無機物質の具体例としては、例えば、カオリン、ケイ酸アルミニウム、クレー、タルク、マイカ、ケイ酸カルシウム、セリサイト、ベントナイトなどのケイ酸塩;炭酸カルシウム、炭酸マグネシウム、炭酸バリウム、塩基性炭酸鉛などの炭酸塩;硫酸カルシウム、硫酸バリウムなどの硫酸塩;ストロンチウムクロメート、ピグメントイエローなどのクロム酸塩;モリブデン酸亜鉛、モリブデン酸カルシウム、モリブデン酸マグネシウムなどのモリブデン酸塩;アルミナ、酸化アンチモン、酸化チタニウム、酸化コバルト、四酸化三鉄、三酸化二鉄、四酸化三鉛、一酸化鉛、酸化クロムグリーン、三酸化タングステン、酸化イットリウムなどの金属酸化物;水酸化アルミニウム、水酸化マグネシウム、水酸化カルシウム、水酸化鉄、メタチタン酸などの金属水酸化物;炭化ケイ素、炭化タングステン、炭化ホウ素、炭化チタンなどの金属炭化物;窒化アルミニウム、窒化ケイ素、窒化ホウ素、ジルコニア、チタン酸バリウム、サチンホワイト、カーボンブラック、グラファイト、クロムイエロー、硫化水銀、ウルトラマリン、パリスブルー、チタニウムイエロー、クロムバーミリオン、リトポン、アセト亜ヒ酸銅、ニッケル、銀、パラジウム、チタン酸ジルコン酸鉛などが挙げられる。これらの無機物質は、その平均粒子径が一般的には100μm以下、好ましくは0.1μm以上、50μm以下である。これらの無機物質は、単独で用いても2種以上を併用してもよい。本発明の分散剤を用いて上記の有機物質および/または無機物質を分散させる分散媒としては、特に限定されるものではないが、例えば、水;灯油、軽油、ケロシンなどの燃料油類;ヘキサン、イソヘキサン、シクロヘキサン、メチルシクロヘキサン、イソオクタンなどの脂肪族炭化水素類;ベンゼン、トルエン、キシレン、クレゾールなどの芳香族炭化水素類;エタノール、メタノール、イソプロピルアルコール、ブチルアルコール、ペンチルアルコールなどのアルコール類;酢酸エチル、ジオクチルフタレートなどのエステル類;エチレングリコール、ジエチレングリコール、トリエチレングリコール、テトラエチレングリコール、プロピレングリコール、ポリエチレングリコール、ポリプロピレングリコール、エチレングリコールモノブチルエーテル、カルビトール、モノグライム、ジグライム、テトラグライム、メチルセルソルブ、ブチルセルソルブなどのエーテル類;ブタンジオール、ペンタンジオール、ヘキサンジオールなどのジオール類;1,1,1-トリクロロエタン、トリクロロエチレン、ジクロロエチレン、クロロジフルオロメタンなどのハロゲン化炭化水素類;メチルイソアミルケトン、メチルイソブチルケトン、アセトン、メチルエチルケトンなどのケトン類;ターピネオール、流動パラフィン、ミネラルスピリット、N-2-ヒドロキシエチルピロリドン、グリセリンなどが挙げられる。これらの分散媒のうち、水が特に好適である。これらの分散媒は、単独で用いても2種以上を併用してもよい。本発明の分散剤を使用する場合、分散媒に混合する方法は、特に限定されるものではない。例えば、本発明の分散剤を分散媒と混合してから被分散体を添加してもよく、本発明の分散剤を分散媒に被分散体と同時にまたは逐次に添加してもよい。あるいは、予め分散媒に被分散体を混合してから本発明の分散剤を後から添加してもよい。本発明の分散剤の使用量としては、被分散体の種類や量に応じて適宜調節すればよく、特に限定されるものではないが、例えば、被分散体100質量部に対して、好ましくは0.01質量部以上、10質量部以下、より好ましくは0.1質量部以上、5質量部以下である。分散媒は、通常、被分散体100質量部に対して、20質量部以上、1,000質量部以下で使用する。≪セメント分散剤≫本発明の分散剤は、種々の用途に利用することができるが、特にセメント分散剤として好適である。そこで、以下に、本発明の分散剤をセメント分散剤として使用する場合について詳しく説明する。本発明の分散剤をセメント分散剤として使用する場合は、水溶液の形態で使用してもよいし、または、反応後にカルシウム、マグネシウムなどの二価金属の水酸化物で中和して多価金属塩とした後に乾燥させたり、シリカ系微粉末などの無機粉体に担持して乾燥させたり、ドラム型乾燥装置、ディスク型乾燥装置またはベルト式乾燥装置を用いて支持体上に薄膜状に乾燥固化させた後に粉砕したり、スプレードライヤーによって乾燥固化させたりすることにより粉体化して使用してもよい。また、粉体化した本発明の分散剤を予めセメント粉末やドライモルタルのような水を含まないセメント組成物に配合して、左官、床仕上げ、グラウトなどに用いるプレミックス製品として使用してもよいし、セメント組成物の混練時に配合してもよい。本発明の分散剤は、セメント分散剤として有用であり、各種水硬性材料、すなわち、セメントや石膏などのセメント組成物やそれ以外の水硬性材料に用いることができる。このような水硬性材料と水と本発明のセメント分散剤とを含有し、さらに必要に応じて、細骨材砂などや粗骨材砕石などを含む水硬性組成物の具体例としては、例えば、セメントペースト、モルタル、コンクリート、プラスターなどが挙げられる。上記水硬性組成物の中では、水硬性材料としてセメントを使用するセメント組成物が最も一般的であり、セメント組成物は、本発明の分散剤、セメントおよび水を必須成分として含有する。このようなセメント組成物は、本発明の好ましい実施形態の1つである。セメント組成物に使用されるセメントは、特に限定されるものではないが、具体的には、例えば、ポルトランドセメント普通、早強、超早強、中庸熱、耐硫酸塩、およびそれぞれの低アルカリ形、各種混合セメント高炉セメント、シリカセメント、フライアッシュセメント、白色ポルトランドセメント、アルミナセメント、超速硬セメント1クリンカー速硬性セメント、2クリンカー速硬性セメント、リン酸マグネシウムセメント、グラウト用セメント、油井セメント、低発熱セメント低発熱型高炉セメント、フライアッシュ混合低発熱型高炉セメント、ビーライト高含有セメント、超高強度セメント、セメント系固化材、エコセメント都市ごみ焼却灰、下水汚泥焼却灰の1種以上を原料として製造されたセメントなどが挙げられる。さらに、セメント組成物には、高炉スラグ、フライアッシュ、シンダーアッシュ、クリンカーアッシュ、ハスクアッシュ、シリカヒューム、シリカ粉末、石灰石粉末などの微粉体や石膏などを添加してもよい。また、骨材としては、砂利、砕石、水砕スラグ、再生骨材など以外に、珪石質、粘土質、ジルコン質、ハイアルミナ質、炭化珪素質、黒鉛質、クロム質、クロマグ質、マグネシア質などの耐火骨材を使用することができる。上記セメント組成物においては、その1m3あたりの単位水量、セメント使用量および水/セメント比質量比は、単位水量が好ましくは100kg/m3以上、185kg/m3以下、より好ましくは120kg/m3以上、175kg/m3以下であり、使用セメント量が好ましくは200kg/m3以上、800kg/m3以下、より好ましくは250kg/m3以上、800kg/m3以下であり、水/セメント比質量比が好ましくは0.1以上、0.7以下、より好ましくは0.2以上、0.65以下であり、貧配合から富配合まで幅広く使用可能である。本発明の分散剤は、高減水率領域、すなわち、水/セメント比質量比が0.15以上、0.5以下好ましくは0.15以上、0.4以下といった水/セメント比の低い領域においても使用可能であり、さらに、単位セメント量が多く水/セメント比が小さい高強度コンクリートや、単位セメント量が300kg/m3以下の貧配合コンクリートのいずれにも有効である。上記セメント組成物において、本発明の分散剤の配合量は、例えば、水硬セメントを用いるモルタルやコンクリートなどに使用する場合には、固形分換算で、セメントの質量に対して、好ましくは0.01質量以上、10.0質量以下、より好ましくは0.02質量以上、5.0質量以下、さらに好ましくは0.05質量以上、3.0質量以下、特に好ましくは0.1質量以上、2.0質量以下である。このような配合量により、単位水量の低減、強度の増大、耐久性の向上などの各種の好ましい諸効果がもたらされる。本発明の分散剤の配合量が0.01質量未満であると、分散性能を充分に発揮することができないことがある。逆に、本発明の分散剤の配合量が10.0質量を超えると、分散性を向上させる効果が実質的に飽和することに加え、必要以上に本発明の分散剤を使用することになり、製造コストが上昇することがある。上記セメント組成物は、高減水率領域においても高い分散性と分散保持性能を有し、かつ、低温時においても十分な初期分散性と粘性低減性とを発揮し、優れたワーカビリティを有することから、レディーミクストコンクリート、コンクリート2次製品プレキャストコンクリート用のコンクリート、遠心成形用コンクリート、振動締め固め用コンクリート、蒸気養生コンクリート、吹付けコンクリート等に有効であり、さらに、中流動コンクリートスランプ値が22cm以上、25cm以下のコンクリート、高流動コンクリートスランプ値が25cm以上で、スランプフロー値が50cm以上、70cm以下のコンクリート、自己充填性コンクリート、セルフレベリング材などの高い流動性を要求されるモルタルやコンクリートにも有効である。さらには、本発明のセメント分散剤には、従来公知のセメント分散剤を併用することができ、例えば、以下のものを使用することができる。リグニンスルホン酸塩;ポリオール誘導体;ナフタレンスルホン酸ホルマリン縮合物;メラミンスルホン酸ホルマリン縮合物;ポリスチレンスルホン酸塩;特開平1-113419号公報に記載のような、アミノアリールスルホン酸-フェノール-ホルムアルデヒド縮合物などのアミノスルホン酸系;特開平7-267705号公報に記載のような、a成分として、ポリアルキレングリコールモノメタアクリル酸エステル系化合物とメタアクリル酸系化合物との共重合体および/またはその塩と、b成分として、ポリアルキレングリコールモノメタアリルエーテル系化合物と無水マレイン酸との共重合体および/またはその加水分解物、ならびに/あるいは、その塩と、c成分として、ポリアルキレングリコールモノメタアリルエーテル系化合物とポリアルキレングリコール系化合物のマレイン酸エステルとの共重合体および/またはその塩とを含むセメント分散剤;特許第2508113号明細書に記載のような、A成分として、メタアクリル酸のポリアルキレングリコールエステルとメタアクリル酸塩との共重合体、B成分として、特定のポリエチレングリコールポリプロピレングリコール系化合物、C成分として、特定の界面活性剤からなるコンクリート混和剤;特開昭62-216950号公報に記載のような、メタアクリル酸のポリエチレンプロピレングリコールエステルもしくはポリエチレンプロピレングリコールモノメタアリルエーテル、メタアリルスルホン酸塩、ならびに、メタアクリル酸塩からなる共重合体;特開平1-226757号公報に記載のような、メタアクリル酸のポリエチレンプロピレングリコールエステル、メタアリルスルホン酸塩、および、メタアクリル酸塩からなる共重合体;特公平5-36377号公報に記載のような、メタアクリル酸のポリエチレンプロピレングリコールエステル、メタアリルスルホン酸塩もしくはp-メタアリルオキシベンゼンスルホン酸塩、ならびに、メタアクリル酸塩からなる共重合体;特開平4-149056号公報に記載のような、ポリエチレングリコールモノメタアリルエーテルとマレイン酸塩との共重合体;特開平5-170501号公報に記載のような、メタアクリル酸のポリエチレングリコールエステル、メタアリルスルホン酸塩、メタアクリル酸塩、アルカンジオールモノメタアクリレート、ポリアルキレングリコールモノメタアクリレート、および、分子中にアミド基を有するα,β-不飽和単量体からなる共重合体;特開平6-191918号公報に記載のような、ポリエチレングリコールモノメタアリルエーテル、ポリエチレングリコールモノメタアクリレート、メタアクリル酸アルキルエステル、メタアクリル酸塩、ならびに、メタアリルスルホン酸塩もしくはp-メタアリルオキシベンゼンスルホン酸塩からなる共重合体;特開平5-43288号公報に記載のような、アルコキシポリアルキレングリコールモノアリルエーテルと無水マレイン酸との共重合体、もしくは、その加水分解物、または、その塩;特公昭58-38380号公報に記載のような、ポリエチレングリコールモノアリルエーテル、マレイン酸、および、これらの単量体と共重合可能な単量体からなる共重合体、もしくは、その塩、または、そのエステル;特公昭59-18338号公報に記載のような、ポリアルキレングリコールモノメタアクリル酸エステル系単量体、メタアクリル酸系単量体、および、これらの単量体と共重合可能な単量体からなる共重合体;特開昭62-119147号公報に記載のような、スルホン酸基を有するメタアクリル酸エステルおよび必要によりこれと共重合可能な単量体からなる共重合体、または、その塩;特開平6-271347号公報に記載のようなアルコキシポリアルキレングリコールモノアリルエーテルと無水マレイン酸との共重合体と、末端にアルケニル基を有するポリオキシアルキレン誘導体とのエステル化反応物;特開平6-298555号公報に記載のような、アルコキシポリアルキレングリコールモノアリルエーテルと無水マレイン酸との共重合体と、末端にヒドロキシ基を有するポリオキシアルキレン誘導体とのエステル化反応物;特開昭62-68806号公報に記載のような、3-メチル-3-ブテン-1-オールなどの特定の不飽和アルコールにエチレンオキシドなどを付加したアルケニルエーテル系単量体、不飽和カルボン酸系単量体、および、これらの単量体と共重合可能な単量体からなる共重合体、または、その塩などのポリカルボン酸塩。これらの従来公知のセメント分散剤は、単独で用いても2種以上を併用してもよい。本発明の分散剤は、上記の従来公知のセメント分散剤以外に、オキシカルボン酸系化合物を併用することができる。オキシカルボン酸系化合物を含有させることにより、高温の環境下においても、より高い分散保持性能を発揮することができる。オキシカルボン酸系化合物としては、炭素原子数4~10のオキシカルボン酸またはその塩が好ましく、具体的には、例えば、グルコン酸、グルコヘプトン酸、アラボン酸、リンゴ酸、クエン酸や、これらのナトリウム、カリウム、カルシウム、マグネシウム、アンモニウム、トリエタノールアミンなどの無機塩または有機塩などが挙げられる。これらのオキシカルボン酸系化合物は、単独で用いても2種以上を併用してもよい。これらのオキシカルボン酸系化合物のうち、グルコン酸またはその塩が特に好適である。特に、貧配合コンクリートの場合には、分子中にスルホン酸基を有するスルホン酸系分散剤としてリグニンスルホン酸塩系の分散剤を使用し、オキシカルボン酸系化合物としてグルコン酸もしくはその塩を使用することが好ましい。本発明の分散剤と従来公知のセメント分散剤とを併用する場合、本発明の分散剤と従来公知のセメント分散剤との配合比率すなわち、固形分換算による本発明の分散剤/従来公知のセメント分散剤:質量比は、好ましくは1~99/99~1、より好ましくは5~95/95~5、さらに好ましくは10~90/90~10、特に好ましくは20~80/80~20である。また、本発明の分散剤とオキシカルボン酸系化合物とを併用する場合、本発明の分散剤とオキシカルボン酸系化合物との配合比率すなわち、固形分換算における本発明の分散剤/オキシカルボン酸系化合物:質量比は、好ましくは1~99/99~1、より好ましくは5~95/95~5、さらに好ましくは10~90/90~10、特に好ましくは20~80/80~20である。さらに、本発明の分散剤、従来公知のセメント分散剤およびオキシカルボン酸系化合物の3成分を併用する場合、本発明の分散剤、従来公知のセメント分散剤およびオキシカルボン酸系化合物の配合比率すなわち、固形分換算による本発明の分散剤/従来公知のセメント分散剤/オキシカルボン酸系化合物:質量比は、好ましくは1~98/1~98/1~98、より好ましくは5~90/5~90/5~90、さらに好ましくは10~90/5~85/5~85、特に好ましくは20~80/10~70/10~70である。また、上記セメント組成物は、下記の1~11に例示するような他の従来公知のセメント添加剤材を含有することができる。1水溶性高分子物質:ポリアクリル酸ナトリウム、ポリメタクリル酸ナトリウム、ポリマレイン酸ナトリウム、アクリル酸マレイン酸共重合物のナトリウム塩などの不飽和カルボン酸重合物;メチルセルロース、エチルセルロース、ヒドロキシメチルセルロース、ヒドロキシエチルセルロース、カルボキシメチルセルロース、カルボキシエチルセルロース、ヒドロキシプロピルセルロースなどの非イオン性セルロースエーテル類;メチルセルロース、エチルセルロース、ヒドロキシエチルセルロース、ヒドロキシプロピルセルロースなどの多糖類のアルキル化またはヒドロキシアルキル化誘導体の一部または全部のヒドロキシ基の水素原子が、炭素原子数8~40の炭化水素鎖を部分構造として有する疎水性置換基と、スルホン酸基またはそれらの塩を部分構造として有するイオン性親水性置換基で置換されてなる多糖誘導体;酵母グルカンやキサンタンガム、β-1.3グルカン類直鎖状、分岐鎖状のいずれでもよく、一例を挙げれば、カードラン、パラミロン、パキマン、スクレログルカン、ラミナランなどなどの微生物醗酵によって製造される多糖類;ポリアクリルアミド;ポリビニルアルコール;デンプン;デンプンリン酸エステル;アルギン酸ナトリウム;ゼラチン;分子内にアミノ基を有するアクリル酸のコポリマーおよびその四級化合物など。2高分子エマルジョン:メタアクリル酸アルキルなどの各種ビニル単量体の共重合物など。3オキシカルボン酸系化合物以外の硬化遅延剤:グルコース、フラクトース、ガラクトース、サッカロース、キシロース、アピオース、リボース、異性化糖などの単糖類や、二糖、三糖などのオリゴ糖、またはデキストリンなどのオリゴ糖、またはデキストランなどの多糖類、これらを含む糖蜜などの糖類;ソルビトールなどの糖アルコール;ケイフッ化マグネシウム;リン酸およびその塩またはホウ酸エステル類;アミノカルボン酸およびその塩;アルカリ可溶タンパク質;フミン酸;タンニン酸;フェノール;グリセリンなどの多価アルコール;アミノトリメチレンホスホン酸、1-ヒドロキシエチリデン-1,1-ジホスホン酸、エチレンジアミンテトラメチレンホスホン酸、ジエチレントリアミンペンタメチレンホスホン酸およびこれらのアルカリ金属塩、アルカリ土類金属塩などのホスホン酸およびその誘導体など。4早強剤促進剤:塩化カルシウム、亜硝酸カルシウム、硝酸カルシウム、臭化カルシウム、ヨウ化カルシウムなどの可溶性カルシウム塩;塩化鉄、塩化マグネシウムなどの塩化物;硫酸塩;水酸化カリウム;水酸化ナトリウム;炭酸塩;チオ硫酸塩;ギ酸およびギ酸カルシウムなどのギ酸塩;アルカノールアミン;アルミナセメント;カルシウムアルミネートシリケートなど。5オキシアルキレン系以外の消泡剤:燈油、流動パラフィンなどの鉱油系消泡剤;動植物油、ごま油、ひまし油、これらのアルキレンオキシド付加物などの油脂系消泡剤;オレイン酸、ステアリン酸、これらのアルキレンオキシド付加物などの脂肪酸系消泡剤;グリセリンモノリシノレート、アルケニルコハク酸誘導体、ソルビトールモノラウレート、ソルビトールトリオレエート、天然ワックスなどの脂肪酸エステル系消泡剤;オクチルアルコール、ヘキサデシルアルコール、アセチレンアルコール、グリコール類などのアルコール系消泡剤;アクリレートポリアミンなどのアミド系消泡剤;リン酸トリブチル、ナトリウムオクチルホスフェートなどのリン酸エステル系消泡剤;アルミニウムステアレート、カルシウムオレエートなどの金属石鹸系消泡剤;ジメチルシリコーン油、シリコーンペースト、シリコーンエマルジョン、有機変性ポリシロキサンジメチルポリシロキサンなどのポリオルガノシロキサン、フルオロシリコーン油などのシリコーン系消泡剤など。6AE剤:樹脂石鹸、飽和もしくは不飽和脂肪酸、ヒドロキシステアリン酸ナトリウム、ラウリルサルフェート、ABSアルキルベンゼンスルホン酸、LAS直鎖アルキルベンゼンスルホン酸、アルカンスルホネート、ポリオキシエチレンアルキルフェニルエーテル、ポリオキシエチレンアルキルフェニルエーテル硫酸エステルまたはその塩、ポリオキシエチレンアルキルフェニルエーテルリン酸エステルまたはその塩、蛋白質材料、アルケニルスルホコハク酸、α-オレフィンスルホネートなど。7その他界面活性剤:オクタデシルアルコールやステアリルアルコールなどの分子内に6~30個の炭素原子を有する脂肪族1価アルコール、アビエチルアルコールなどの分子内に6~30個の炭素原子を有する脂環式1価アルコール、ドデシルメルカプタンなどの分子内に6~30個の炭素原子を有する1価メルカプタン、ノニルフェノールなどの分子内に6~30個の炭素原子を有するアルキルフェノール、ドデシルアミンなどの分子内に6~30個の炭素原子を有するアミン、ラウリン酸やステアリン酸などの分子内に6~30個の炭素原子を有するカルボン酸に、エチレンオキシド、プロピレンオキシドなどのアルキレンオキシドを10モル以上付加させたポリアルキレンオキシド誘導体類;アルキル基またはアルコキシ基を置換基として有してもよい、スルホン基を有する2個のフェニル基がエーテル結合した、アルキルジフェニルエーテルスルホン酸塩類;各種アニオン性界面活性剤;アルキルアミンアセテート、アルキルトリメチルアンモニウムクロライドなどの各種カチオン性界面活性剤;各種ノニオン性界面活性剤;各種両性界面活性剤;など。8防水剤:脂肪酸塩、脂肪酸エステル、油脂、シリコーン、パラフィン、アスファルト、ワックスなど。9防錆剤:亜硝酸塩、リン酸塩、酸化亜鉛など。10ひび割れ低減剤:ポリオキシアルキルエーテルなど。11膨張材:エトリンガイト系、石炭系など。その他の従来公知のセメント添加剤材としては、セメント湿潤剤、増粘剤、分離低減剤、凝集剤、乾燥収縮低減剤、強度増進剤、セルフレベリング剤、防錆剤、着色剤、防カビ剤などを挙げることができる。これらの従来公知のセメント添加剤材は、単独で用いても2種以上を併用してもよい。上記セメント組成物において、セメントおよび水以外の成分についての特に好適な実施形態としては、下記の1~4が挙げられる。1本発明の分散剤とオキシアルキレン系消泡剤との2成分を必須とする組合せ。オキシアルキレン系消泡剤としては、例えば、ポリオキシアルキレン類、ポリオキシアルキレンアルキルエーテル類、ポリオキシアルキレンアセチレンエーテル類、ポリオキシアルキレンアルキルアミン類などが挙げられる。これらのオキシアルキレン系消泡剤は、単独で用いても2種以上を併用してもよい。これらのオキシアルキレン系消泡剤のうち、ポリオキシアルキレンアルキルアミン類が特に好適である。オキシアルキレン系消泡剤の配合量は、本発明の分散剤に含有されるリグニン誘導体の質量に対して、好ましくは、0.01質量以上、20質量以下である。2本発明の分散剤と材料分離低減剤との2成分を必須とする組合せ。材料分離低減剤としては、例えば、非イオン性セルロースエーテル類などの各種増粘剤、部分構造として炭素原子数4~30の炭化水素鎖からなる疎水性置換基と炭素原子数2~18のアルキレンオキシドを平均付加モル数で2~300付加したポリオキシアルキレン鎖とを有する化合物などが挙げられる。これらの材料分離低減剤は、単独で用いても2種以上を併用してもよい。本発明の分散剤と材料分離低減剤との配合質量比は、好ましくは10/90~99.99/0.01、より好ましくは50/50~99.9/0.1である。この組合せのセメント組成物は、高流動コンクリート、自己充填性コンクリート、セルフレベリング材として好適である。3本発明の分散剤と促進剤との2成分を必須とする組合せ。促進剤としては、例えば、塩化カルシウム、亜硝酸カルシウム、硝酸カルシウムなどの可溶性カルシウム塩類;塩化鉄、塩化マグネシウムなどの塩化物類;チオ硫酸塩;ギ酸およびギ酸カルシウムなどのギ酸塩類;などが挙げられる。これらの促進剤は、単独で用いても2種以上を併用してもよい。本発明の分散剤と促進剤との配合質量比は、好ましくは10/90~99.9/0.1、より好ましくは20/80~99/1である。4本発明の分散剤とオキシアルキレン系消泡剤とAE剤との3成分を必須とする組合せ。オキシアルキレン系消泡剤としては、例えば、ポリオキシアルキレン類、ポリオキシアルキレンアルキルエーテル類、ポリオキシアルキレンアセチレンエーテル類、ポリオキシアルキレンアルキルアミン類などが挙げられる。これらのオキシアルキレン系消泡剤は、単独で用いても2種以上を併用してもよい。これらのオキシアルキレン系消泡剤のうち、ポリオキシアルキレンアルキルアミン類が特に好適である。オキシアルキレン系消泡剤の配合量は、本発明の分散剤に含有されるリグニン誘導体の質量に対して、好ましくは0.01質量以上、20質量以下である。他方、AE剤の配合量は、セメントの質量に対して、好ましくは0.001質量以上、2質量以下である。本発明の分散剤は、従来のリグニンスルホン酸などの分散剤に比べて、高い分散性能を発揮することができる。それゆえ、例えば、セメント分散剤に使用すれば、練りあがったモルタルやコンクリートの粘性が低くなり、作業性が向上できる。本発明の新規なリグニン誘導体は、同様に高い分散性能を発揮することができ、例えば、分散剤、キレート剤、洗浄剤、凝集剤、増粘剤、コーティング剤、塗料、接着剤、吸水性樹脂などに幅広くに使用することができる。以下、実施例を挙げて本発明をより具体的に説明するが、本発明はもとより下記実施例により制限を受けるものではなく、前後記の趣旨に適合し得る範囲で適当に変更を加えて実施することも可能であり、それらはいずれも本発明の技術的範囲に含まれる。なお、特に断りのない限り、部は重量部を、は質量を意味するものとする。リグニン誘導体の分子量は、実施例1および比較例1では下記の測定条件を用いて測定した。<測定条件b>使用カラム:東ソー社製、TSKguardcolumnαと、TSKgelα-5000と、α-4000と、α-3000とを、この順で連結させたもの;溶離液:アセトニトリル1,800g、水7141.1gの溶液に、ホウ酸44.5gを溶解し、さらに30NaOH水溶液でpH10.0に調整した溶液を使用した;サンプル打ち込み量:100μL;流速:1.0mL/min;カラム温度:40°C;検出器:日本Waters社製、2414示差屈折検出器;解析ソフト:日本Waters社製、Empower2Software;較正曲線作成用標準物質:ポリエチレングリコール[ピークトップ分子量Mp300,000、200,000、101,000、50,000、27,700、11,840、6,450、4,020、1,010、400];較正曲線:上記ポリエチレングリコールのMp値と溶出時間とを基準にして3次式で作成した;重合体水溶液を上記溶離液で重合体濃度が0.5質量となるように溶解させたものをサンプルとした。≪実施例1≫温度計、攪拌機、滴下装置、窒素導入管および還流冷却装置を備えたガラス製反応装置に、水30.0g、クラフトリグニンアルドリッチ社製、商品番号4710036.67g、及びメトキシポリエチレングリコール1000メタクリレート新中村化学製、M-230G3.35g、を仕込み、撹拌下で反応装置内を窒素置換し、窒素雰囲気下で80°Cに加熱した。液温が80°Cに達した後、2,2’-アゾビス2-メチルプロピオンアミジン二塩酸塩和光純薬製、V-50、商品番号017-213320.667gを水9.33gに溶解した水溶液を加え、80°Cのまま4時間静置し、重合反応を完結させた。本発明の新規なリグリン誘導体1として、質量平均分子量34,000を得た。≪比較例1≫温度計、攪拌機、滴下装置、窒素導入管および還流冷却装置を備えたガラス製反応装置に、水29.7g、クラフトリグニンアルドリッチ社製、商品番号4710036.67g、メトキシポリエチレングリコール1000メタクリレート新中村化学製、M-230G3.08g、アクリル酸0.209g及び30水酸化ナトリウム水溶液0.390gを仕込み、撹拌下で反応装置内を窒素置換し、窒素雰囲気下で80°Cに加熱した。液温が80°Cに達した後、2,2’-アゾビス2-メチルプロピオンアミジン二塩酸塩和光純薬製、V-50、商品番号017-213320.667gを水9.33gに溶解した水溶液を加え、80°Cのまま4時間静置し、重合反応を完結させた。本発明のリグリン誘導体比較品1として、質量平均分子量33,700を得た。≪試験例1≫<モルタルの配合と混練方法>モルタルの混練は、以下のとおり実施した。ホバート型モルタルミキサー型番N-50、ホバート社製に、太平洋セメント社製の普通ポルトランドセメント450gを入れ、表1に示す所定量の分散剤の主成分および消泡剤NMB社製の商品名MA404の1水溶液を13.5gを秤量して水で希釈したもの225gを低速回転で投入する。投入後、30秒低速で混練し、次にセメント強さ試験用標準砂JISR5201-1997附属書2の5.1.3に規定1,350gを低速で30秒間で入れ、高速回転で、30秒間混練し、回転を停止する。1分30秒で掻き落しと静置した後、高速回転で1分間混練する。開始から6分後に、フローコーンJISR5201-1997に記載に2層に分けて練りあがったモルタルを詰め、コーンを引き上げ、直ちに15秒間に15回の落下運動を与え、モルタルの15打フローを測定し、これを15打フロー値とした。フローの測定は、JISR5201-1997に準じて行った。なお、フローの値は、数値が大きい程、分散性が高いことを示す。モルタル試験の結果を表1に示す。表1から明らかなように、本発明のリグニン誘導体1と、リグニン誘導体比較品1とを比較した場合、同一添加量において、本発明の新規なリグリン誘導体1のモルタルのフロー値が大きい。すなわち、本発明の新規なリグニン誘導体1の方がセメントに対する分散性能に優れていることがわかる。"